"アニオン重合法により、下記一般式1式中、R1は炭素原子数1乃至3のアルキル基を表し、R2は炭素原子数1乃至12の炭化水素基、ハロゲン原子、-OR3又は-COOR3を表し、R3は水素原子又は保護基を表し、pは0乃至5の整数を表し、pが2以上の場合、R2は同一又は相異なっていてもよい。で表される化合物を単独重合させた後、あるいは該一般式1で表される化合物と共重合可能な化合物と共重合させた後、さらに、グリコールジエーテル類の存在下に多官能性カップリング剤を反応させることを特徴とするポリマーの製造方法。前記グリコールジエーテル類が、下記一般式2で表されるものである請求項1に記載のポリマーの製造方法。R4OAOnR52式中、R4、R5はそれぞれ独立して炭素原子数1乃至4のアルキル基、Aは炭素原子数2乃至4のアルキレン基、nは1乃至5の整数を表す。前記多官能性カップリング剤が、下記一般式3で表される化合物である請求項1又は2に記載のポリマーの製造方法。R6-Xa3R6はa価の有機基を表し、aは2乃至20を表し、Xはハロゲン原子又はエポキシ基を表す。アーム部に前記一般式1で表される化合物に由来する繰り返し単位を有する、数平均分子量Mnと重量平均分子量Mwの比Mw/Mnが1.30以下の星型ポリマー。本発明は、上記の事情に鑑みなされたものであって、アニオン重合法によりα位にメチル基等の置換基を有するスチレン又はその誘導体を重合した後、これと多官能性カップリング剤を反応させることにより得られる星型ポリマーであって、単峰性かつ狭分散の星型ポリマーを提供することを課題とするものである。本発明者らが鋭意検討した結果、リビングアニオン重合法によりアーム部となる重合鎖を合成後、グリコールジエーテル類の存在下で中心核となる化合物と反応させることで、前記重合鎖と中心核とのカップリング反応を促進し、単峰性ポリマーを得ることができることを見出した。すなわち本発明は、アニオン重合法により、下記一般式1式中、R1は炭素原子数1乃至3のアルキル基を表し、R2は炭素原子数1乃至12の炭化水素基、ハロゲン原子、-OR3又は-COOR3を表し、R3は水素原子又は保護基を表し、pは0乃至5の整数を表し、pが2以上の場合、R2は同一又は相異なっていてもよい。で表される化合物を単独重合させた後、あるいは該一般式1で表される化合物と共重合可能な化合物と共重合させた後、さらに、グリコールジエーテル類の存在下に多官能性カップリング剤を反応させることを特徴とするポリマーの製造方法に関するものである。本発明はまた、アーム部に前記一般式1で表される化合物に由来する繰り返し単位を有する、数平均分子量Mnと重量平均分子量Mwの比Mw/Mnが1.30以下の星型ポリマーに関する。前記一般式1において、R1は炭素原子数1乃至3のアルキル基を表し、具体的にはメチル基、エチル基、プロピル基が挙げられる。R2は炭素原子数1乃至12の炭化水素基、好ましくは炭素原子数1乃至8の炭化水素基、ハロゲン原子、-OR3又は-COOR3を表す。炭素原子数1乃至12の炭化水素基としては、メチル基、エチル基、n-プロピル基、イソプロピル基、n-ブチル基、t-ブチル基、s-ブチル基、イソブチル基、n-ペンチル基、s-ペンチル基、イソペンチル基、ネオペンチル基、n-ヘキシル基、s-ヘキシル基、1,1-ジメチル-n-ヘキシル基、n-へプチル基、n-デシル基、n-ドデシル基等が挙げられ、ハロゲン原子としては塩素原子、臭素原子、ヨウ素原子が挙げられる。また、R3は水素原子又は保護基を表す。ここで保護基とは、フェノール性ヒドロキシ基の保護基として使用されることが周知である基であれば特に限定されない。例えば、メトキシメチル基、2-メトキシエトキシメチル基、ビス2-クロロエトキシメチル基、テトラヒドロピラニル基、4-メトキシテトラヒドロピラニル基、テトラヒドロフラニル基、トリフェニルメチル基、トリメチルシリル基、2-トリメチルシリルエトキシメチル基、t-ブチルジメチルシリル基、トリメチルシリルメチル基、t-ブチル基、t-ブトキシカルボニル基、t-ブトキシカルボニルメチル基、2-メチル-2-t-ブトキシカルボニルメチル基等が挙げられ、さらに、下記に示す置換基を挙げることができる。式中、kは0又は1を表す。。さらに、次式式中、Rkは炭素原子数1乃至20の無置換又はアルコキシ置換のアルキル基、炭素原子数5乃至10のシクロアルキル基、又は炭素原子数6乃至20の無置換又はアルコキシ置換のアリール基を表し、Rlは、水素又は炭素原子数1乃至3のアルキル基を表し、Rmは水素、炭素原子数1乃至6のアルキル基、又は炭素原子数1乃至6のアルコキシ基を表す。で表される基を例示することができる。このような置換基として、具体的には1-メトキシエチル基、1-エトキシエチル基、1-メトキシプロピル基、1-メチル-1-メトキシエチル基、1-イソプロポキシエチル基等を例示することができる。前記一般式1で表される化合物と共重合可能な化合物としては、下記式で表されるアクリレート誘導体を挙げることができる。式中、Riは水素原子又は炭素原子数1乃至4のアルキル基であり、Rjは水素原子、炭素原子数1乃至12のアルキル基、置換基を有してもよい炭素原子数3以上の脂環式骨格を有する炭化水素基但し、炭素原子数に置換基の炭素は含まない。、該脂環式骨格を有する炭化水素基を有するアルキル基又はヘテロ基を表す。。上記式中、Riは好ましくは水素原子又はメチル基である。また式中、Rjで表される基は、具体的には水素原子、メチル基、エチル基、n-プロピル基、イソプロピル基、n-ブチル基、t-ブチル基、メトキシメチル基、2-メトキシエトキシメチル基、ビス2-クロロエトキシメチル基、テトラヒドロピラニル基、4-メトキシテトラヒドロピラニル基、テトラヒドロフラニル機、トリフェニルメチル基、トリメチルシリル基、2-トリメチルシリルエトキシメチル基、t-ブチルジメチルシリル基、トリメチルシリルメチル基などが挙げられる。また、上記脂環式骨格としては、下記に示す骨格を具体的に例示することができる。Rjとしては、特に、下記式で表される2-置換アダマンチル基を最も好ましい例として挙げることができる。式中、Rnは水素原子又は置換基を有していてもよいアルキル基を表し、Ro乃至Rqは夫々独立してヒドロキシ基、ハロゲン原子、カルボキシル基、炭素原子数1乃至6のアルキル基、炭素原子数3乃至8のシクロアルキル基、炭素原子数2乃至7のアルケニル基、アルコキシ基、アルコキシカルボニル基、およびアシル基から選択される基を表す。p、q、rはそれぞれ独立して0及び1乃至3の整数から選択され、p、q又はrが2以上の場合、Ro同士、Rp同士及びRq同士は夫々同一又は異なっていてもよい。本発明の星型ポリマーのアーム部には、上述の式で表されるアクリレート誘導体から誘導される繰り返し単位以外にも、必要に応じて下記に示すその他のアクリレート類から誘導される繰り返し単位を含んでいてもよい。[アクリル酸エステル類]アクリル酸メチル、アクリル酸エチル、アクリル酸プロピル、アクリル酸t-ブチル、アクリル酸アミル、アクリル酸シクロヘキシル、アクリル酸エチルヘキシル、アクリル酸オクチル、アクリル酸-t-オクチル、クロルエチルアクリレート、2-エトキシエチルアクリレート、2,2-ジメチル-3-エトキシプロピルアクリレート、5-エトキシペンチルアクリレート、1-メトキシエチルアクリレート、1-エトキシエチルアクリレート、1-メトキシプロピルアクリレート、1-メチル-1-メトキシエチルアクリレート、1-イソプロポキシエチルアクリレート、ベンジルアクリレート、メトキシベンジルアクリレート、フルフリルアクリレート、テトラヒドロフルフリルアクリレートなど;[メタクリル酸エステル類]メチルメタクリレート、エチルメタクリレート、プロピルメタクリレート、イソプロピルメタクリレート、アミルメタクリレート、t-ブチルメタクリレート、ヘキシルメタクリレート、シクロヘキシルメタクリレート、ベンジルメタクリレート、クロルベンジルメタクリレート、オクチルメタクリレート、2-エトキシエチルメタクリレート、4-メトキシブチルメタクリレート、5-メトキシペンチルメタクリレート、2,2-ジメチル-3-エトキシプロピルメタクリレート、1-メトキシエチルメタクリレート、1-エトキシエチルメタクリレート、1-メトキシプロピルメタクリレート、1-メチル-1-メトキシエチルメタクリレート、1-イソプロポキシエチルメタクリレート、フルフリルメタクリレート、テトラヒドロフルフリルメタクリレートなど;[クロトン酸エステル類]クロトン酸メチル、クロトン酸エチル、クロトン酸プロピル、クロトン酸アミル、クロトン酸シクロヘキシル、クロトン酸エチルヘキシル、クロトン酸オクチル、クロトン酸-t-オクチル、クロルエチルクロトネート、2-エトキシエチルクロトネート、2,2-ジメチル-3-エトキシプロピルクロトネート、5-エトキシペンチルクロトネート、1-メトキシエチルクロトネート、1-エトキシエチルクロトネート、1-メトキシプロピルクロトネート、1-メチル-1-メトキシエチルクロトネート、1-イソプロポキシエチルクロトネート、ベンジルクロトネート、メトキシベンジルクロトネート、フルフリルクロトネート、テトラヒドロフルフリルクロトネートなど;および[イタコン酸エステル類]イタコン酸ジメチル、イタコン酸ジエチル、イタコン酸ジプロピル、イタコン酸ジアミル、イタコン酸ジシクロヘキシル、イタコン酸ビスエチルヘキシル、イタコン酸ジオクチル、イタコン酸-ジ-t-オクチル、ビスクロルエチルイタコネート、ビス2-エトキシエチルイタコネート、ビス2,2-ジメチル-3-エトキシプロピルイタコネート、ビス5-エトキシペンチルイタコネート、ビス1-メトキシエチルイタコネート、ビス1-エトキシエチルイタコネート、ビス1-メトキシプロピルイタコネート、ビス1-メチル-1-メトキシエチルイタコネート、ビス1-イソプロポキシエチルイタコネート、ジベンジルイタコネート、ビスメトキシベンジルイタコネート、ジフルフリルイタコネート、ジテトラヒドロフルフリルイタコネートなど。上記その他のアクリレート類の中でも、特にt-ブチルアクリレート、t-ブチルメタクリレート、1,1-ジメチルプロピルアクリレート、1,1-ジメチルメタクリレート等のエステル酸素α位に3級炭素を有するアルキル基であるアクリレート、又はメタクリレートを好ましいものとして例示することができる。前記グリコールジエーテル類としては、下記一般式2で表される化合物を好ましく用いることができる。R4OAOnR52式中、R4、R5はそれぞれ独立して炭素原子数1乃至4のアルキル基、Aは炭素原子数2乃至4のアルキレン基、nは1乃至5の整数を表す。グリコールジエーテル類として具体的には、エチレングリコールジメチルエーテル、ジエチレングリコールジメチルエーテル、トリエチレングリコールジメチルエーテル、テトラエチレングリコールジメチルエーテル、ジエチレングリコールジエチルエーテル、ジエチレングリコールジブチルエーテル、ジエチレングリコールエチルメチルエーテル、ジエチレングリコールイソプロピルメチルエーテル、ジエチレングリコールブチルメチルエーテル、トリエチレングリコールブチルメチルエーテル、プロピレングリコールジメチルエーテル、ジプロピレングリコールジメチルエーテル、トリプロピレングリコールジメチルエーテルなどが挙げられる。グリコールジエーテル類の使用量は特に限定されるものではないが、単峰性かつ狭分散のポリマーを得る点で後述するアニオン重合開始剤1当量に対し0.1~50当量が好ましく、1~30当量がより好ましく、3~20当量がさらに好ましい。前記多官能性カップリング剤は、アニオン重合末端と反応性を有する基を2個以上有するものであれば特に限定されるものではないが、反応を制御しやすい点で下記一般式3で表される化合物を好ましく用いることができる。R6-Xa3R6はa価の有機基を表し、aは2乃至20を表し、Xはハロゲン原子又はエポキシ基を表す。前記式3において、R6で表される有機基としては炭素原子数が1乃至20の有機基が好ましく、2乃至15の有機基がより好ましく、3乃至12の有機基が特に好ましい。該有機基としては、たとえば脂肪族炭化水素基又は芳香族炭化水素基が挙げられ、また有機基中にケイ素原子を含んでいてもよい。脂肪族炭化水素基としては、鎖状、環状又はこれらの組合せであってもよく、また、飽和又は不飽和のいずれであってもよい。芳香族炭化水素基としては、芳香族炭化水素環を有する炭化水素基が挙げられ、たとえば芳香族炭化水素環からなるもの、又は芳香族炭化水素環と脂肪族炭化水素基との組合せからなるもの等であってよい。該有機基は、その基中に、エーテル基、ポリエーテル基、エステル基[-C=O-O-]、カルボニル基[-C=O-];-NH-、-N=、-NH-C=O-、-NR9R9はアルキル基-等の連結基を有していてもよい。R9のアルキル基としては、炭素原子数1乃至5の低級アルキル基が挙げられる。また該有機基は、その基中に、下記式で表される結合基を有していてもよい。上記式中、Rr、Rs、Rt及びRuはそれぞれ独立して水素原子、又はアルコキシ基、ヒドロキシ基、ハロゲン原子若しくはエポキシ基で置換されていてもよい炭素原子数1乃至12の直鎖状、分枝状又は環状アルキル基若しくはアルコキシ基、又はアリール基、又はヒドロキシ基を表す。Rvは直接結合又はアルコキシ基、ヒドロキシ基、ハロゲン原子若しくはエポキシ基で置換されていてもよい炭素原子数1乃至12の直鎖状、分枝状又は環状アルキレン基、又はアリーレン基を表す。また、該有機基は、その水素原子の一部又は全部がアルキル基、アルコキシ基、ハロゲン原子、ヒドロキシ基等で置換されていてもよい。該有機基の水素原子が置換されていてもよいアルキル基としては、炭素原子数1乃至5のアルキル基が好ましく、メチル基、エチル基、プロピル基、n-ブチル基、tert-ブチル基であることが好ましい。該有機基の水素原子が置換されていてもよいアルコキシ基としては、炭素原子数1乃至5のアルコキシ基が好ましく、メトキシ基、エトキシ基、n-プロポキシ基、iso-プロポキシ基、n-ブトキシ基、tert-ブトキシ基であることがより好ましく、メトキシ基、エトキシ基が特に好ましい。Xで表されるハロゲン原子とは、塩素原子、臭素原子又はヨウ素原子をさす。また、エポキシ基としては、下記一般式のものが挙げられる。式中、Rα、Rβ、Rγはそれぞれ独立して水素原子又は炭素原子数1乃至12のアルキル基を表す。本発明のポリマーの製造方法は、前記一般式1で表される化合物と必要に応じこれと共重合可能なモノマーをアニオン重合した後、グリコールジエーテル類の存在下に多官能性カップリング剤と反応させることを特徴とするものである。上記アニオン重合に用いられるアニオン重合開始剤としては、アルカリ金属又は有機アルカリ金属を例示することができ、アルカリ金属としては、リチウム、ナトリウム、カリウム、セシウム等を例示することができる。有機アルカリ金属としては、上記アルカリ金属のアルキル化物、アリル化物、アリール化物等を例示することができ、具体的には、エチルリチウム、n-ブチルリチウム、s-ブチルリチウム、t-ブチルリチウム、エチルナトリウム、リチウムビフェニル、リチウムナフタレン、リチウムトリフェニル、ナトリウムナフタレン、α-メチルスチレンナトリウムジアニオン、1,1-ジフェニルヘキシルリチウム、1,1-ジフェニル-3-メチルペンチルリチウム等を挙げることができる。上述の方法において、前記一般式1で表される化合物をアニオン重合する方法としては、モノマー混合溶液中にアニオン重合開始剤を滴下する方法や、アニオン重合開始剤を含む溶液にモノマー混合液を滴下する方法のいずれの方法でも行うことができるが、分子量及び分子量分布を制御することができることから、アニオン重合開始剤を含む溶液にモノマー混合液を滴下する方法が好ましい。上記の重合反応は、通常、窒素、アルゴンなどの不活性ガス雰囲気下、有機溶媒中において、-100乃至50°C、好ましくは-100乃至40°Cの範囲の温度下で行われる。上記の重合反応に用いられる有機溶媒としては、n-ヘキサン、n-ヘプタン等の脂肪族炭化水素類、シクロヘキサン、シクロペンタン等の脂環族炭化水素類、ベンゼン、トルエン等の芳香族炭化水素類、ジエチルエーテル、テトラヒドロフランTHF、ジオキサン等のエーテル類の他、アニソール、ヘキサメチルホスホルアミド等のアニオン重合において通常使用される有機溶媒を挙げることができ、これらは一種単独溶媒又は二種以上の混合溶媒として使用することができる。これらのうち、トルエン、n-ヘキサン、THFを好ましい溶媒として例示することができる。このようにして得られた重合体の重量平均分子量は通常500~1,000,000の範囲にあるが、本発明に係るポリマーをレジスト材料として用いる場合は1,000~5,000であれば特に好ましい。分子量分布は通常1.0~3.0、好ましくは1.0~1.5である。また、該重合体が共重合体である場合、ランダム共重合体、部分ブロック共重合体、完全ブロック共重合体のいずれの重合形態も可能である。これらは、重合に用いるモノマーの添加方法を選択することにより、適宜合成することができる。前記重合体を多官能性カップリング剤に連結させる反応は、アニオン重合反応終了後、反応液中ヘ上記グリコールジエーテル類と多官能性カップリング剤を添加することにより行うことができる。この反応は通常、窒素、アルゴン等の不活性ガス雰囲気下で、有機溶媒中において-100°C乃至50°C、好ましくは-80°C乃至40°Cの温度で反応を行うことにより構造が制御され、且つ分子量分布の狭い重合体を得ることができる。また、かかるポリマーの生成反応は、アニオン重合反応に用いた溶媒中で連続して行うこともできる他、溶媒を添加して組成を変更して、又は溶媒を別の溶媒に置換して行うこともできる。ここで使用され得る溶媒としては、アニオン重合反応に用いられる溶媒と同様の溶媒を用いることができる。上述の方法により、分子量分布が制御された単峰性の星型ポリマーを得ることができる。その重量平均分子量Mwと数平均分子量Mnとの比Mw/Mnが1.01乃至3.00の範囲にあることが好ましく、1.01乃至2.00、さらには1.01乃至1.50の範囲が好ましく、特には1.01乃至1.30の範囲が好ましい。生成するポリマーの重量平均分子量は1,000乃至1,000,000であるのが好ましく、より好ましくは1,500乃至500,000、更に好ましくは1,500乃至50,000、特に好ましくは2,000乃至20,000の範囲である。本発明の製造方法により得られるポリマーは分子構造及び分子量分布が制御された単峰性のポリマーであり、レジスト材料として好ましく用いることができる。また、例えば、電池、キャパシター、センサー、コンデンサー、EC素子、光電変換素子等の電気化学用材料;包接材料;電化製品、産業機器等の機能性材料等として好適に用いることができる。以下、本発明を実施例により更に詳細に説明する。但し、本発明の技術的範囲は下記実施例によりなんら制限を受けるものではない。<平均分子量の測定方法>重量平均分子量以下、Mwと略記と数平均分子量以下、Mnと略記の測定は、ゲルパーミエーションクロマトグラフィー以下、GPCと略記で行った。測定条件を以下に示す。装置:HLC-8220GPC東ソー社製カラム:TSK-GELSUPERHM-N東ソー社製カラム温度:40°C検出器:RI溶媒:THF流速:0.6ml/分試料濃度:0.5注入量:20μl標準:ポリスチレン実施例1窒素雰囲気下にてTHF62.2gを-60°Cに冷却した。攪拌下、-60°Cを保持しながらs-ブチルリチウムを44.27ミリモル加えた。さらに攪拌下、-60°Cを保持しながら1-1-エトキシエトキシ-4-1-メチルエテニルベンゼン18.1gを30分かけて滴下し、さらに反応を1時間継続した。この段階で反応液を少量採取し、メタノールにより反応を停止させた後、ゲルパーミェイションクロマトグラフィー以下GPCと略すにより分析したところ、得られたポリマーはポリスチレン換算でMw=1767、Mw/Mn=1.32の単分散ポリマーであった。次いで、トリエチレングリコールジメチルエーテル14.4gを10分かけて滴下し、反応系を-60°Cに保ちながら30分撹拌した後、ペンタエリスリトールーテトラ2-クロロエトキシメチルエーテルペンタエリスリトールと2-クロロエチルクロロメチルエーテルから合成の50THF溶液4.8gを30分かけて滴下した。さらに反応を1時間継続し、ついで反応系にメタノールを加え、反応を停止させた後GPCにより分析したところ、得られたポリマーはポリスチレン換算でMw=4696、Mw/Mn=1.21の単峰性ポリマーが生成した。比較例1窒素雰囲気下にてTHF80.4gを-60°Cに冷却した。攪拌下、-60°Cを保持しながらs-ブチルリチウムを33.67ミリモル加えた。さらに攪拌下、-60°Cを保持しながら1-1-エトキシエトキシ-4-1-メチルエテニルベンゼン20.2gを30分かけて滴下し、さらに反応を1時間継続した。この段階で反応液を少量採取し、メタノールにより反応を停止させた後、ゲルパーミェイションクロマトグラフィー以下GPCと略すにより分析したところ、得られたポリマーはポリスチレン換算でMw=2327、Mw/Mn=1.22の単分散ポリマーであった。次いで、反応系を-60°Cに保ちながら、ペンタエリスリトールーテトラ2-クロロエトキシメチルエーテルペンタエリスリトールと2-クロロエチルクロロメチルエーテルから合成の50THF溶液3.8gを30分かけて滴下した。さらに反応を1時間継続し、ついで反応系にメタノールを加え、反応を停止させた後GPCにより分析したところ、得られたポリマーはポリスチレン換算でMw=5534とMw=2316の二峰性ポリマーが生成した。実施例2窒素雰囲気下にてTHF91.4gを-60°Cに冷却した。攪拌下、-60°Cを保持しながらs-ブチルリチウムを16.56ミリモル加えた。さらに攪拌下、-60°Cを保持しながら1-1-エトキシエトキシ-4-1-メチルエテニルベンゼン8.6gを30分かけて滴下し、さらに反応を1時間継続した。この段階で反応液を少量採取し、メタノールにより反応を停止させた後、ゲルパーミェイションクロマトグラフィー以下GPCと略すにより分析したところ、得られたポリマーはポリスチレン換算でMw=2721、Mw/Mn=1.26の単分散ポリマーであった。次いで、エチレングリコールジメチルエーテル18.3gを10分かけて滴下し、反応系を-60°Cに保ちながら30分撹拌した後、ペンタエリトリチルテトラブロミド0.5gを追加した。すぐに反応系の赤褐色は失色し、淡黄色に変化した。さらに反応を一時間継続した。ついで反応系にメタノールを加え、反応を停止させた後GPCにより分析したところ、得られたポリマーはポリスチレン換算でMw=3526、Mw/Mn=1.18の単峰性ポリマーが生成した。比較例2窒素雰囲気下にてTHF95.9gを-60°Cに冷却した。攪拌下、-60°Cを保持しながらs-ブチルリチウムを32.29ミリモル加えた。さらに攪拌下、-60°Cを保持しながら1-1-エトキシエトキシ-4-1-メチルエテニルベンゼン9.4gを30分かけて滴下し、さらに反応を1時間継続した。この段階で反応液を少量採取し、メタノールにより反応を停止させた後、ゲルパーミェイションクロマトグラフィー以下GPCと略すにより分析したところ、得られたポリマーはポリスチレン換算でMw=1261、Mw/Mn=1.33の単分散ポリマーであった。次いで、反応系を-60°Cに保ちながら、ペンタエリトリチルテトラブロミド1.2gを追加し、さらに反応を1時間継続したが、反応系の赤褐色は失色することはなかった。ついで反応系にメタノールを加え、反応を停止させた後GPCにより分析したところ、得られた酸分解性ポリマーはポリスチレン換算でMw=1353、Mw/Mn=1.28であり、ペンタエリトリチルテトラブロミド追加前後でのポリマー波形の変化はほとんど見られなかった。これらの結果から、1-1-エトキシエトキシ-4-1-メチルエテニルベンゼンのリビングポリマーは、エチレングリコールジメチルエーテル無添加条件下では、コア剤として用いたペンタエリトリチルテトラブロミドとは反応せず、星型ポリマーは得られなかった。以上の結果から、アニオン重合法によりp-ヒドロキシ-α-メチルスチレン誘導体を重合後、グリコールジエーテル類の存在下に多官能性カップリング剤と反応させることで、狭分散かつ単峰性の星型ポリマーが得ることが分かる。"